(57)【特許請求の範囲】
【請求項１】
負の誘電異方性を有する極性化合物の混合物を基材とする液晶媒体であって、少なくとも１種の式Ｉ１で表わされる化合物および少なくとも１種の式Ｉ２ａｂで表わされる化合物を含有することを特徴とする液晶媒体：
【化１】
0005084993.tif 000040
各式中、
Ｒ１１は、炭素原子１〜６個を有する直鎖状アルキル、ビニル、１Ｅ−アルケニルまたは３Ｅ−アルケニルであり、
Ｒ１２は、１５個までの炭素原子を有するアルキル基であり、この基は未置換であり、これらの基中に存在する１個または２個以上のＣＨ２基はまた、それぞれ相互に独立し、酸素原子が相互に直接に結合しないものとして、−Ｏ−または−Ｓ−により置き換えられていてもよく、
Ｚは、−Ｃ２Ｈ４−、−ＣＨ＝ＣＨ−、−ＣＦ２Ｏ−、−ＯＣＦ２−または単結合であり、および
alkylは、炭素原子１〜６個を有する直鎖状アルキル基である。
【請求項２】
Ｚが、単結合であることを特徴とする、請求項１に記載の液晶媒体。
【請求項３】
１種または２種以上の式ＩＩで表わされる化合物をさらに含有することを特徴とする、請求項１または２に記載の媒体：
【化２】
0005084993.tif 000041
式中、
Ｒ２は、Ｒ１１およびＲ１２について定義されているとおりであり、
ｐは、１または２であり、および
ｖは、１〜６である。
【請求項４】
１種または２種以上の式ＩＩＩで表わされる化合物をさらに含有することを特徴とする、請求項１〜３のいずれかに記載の媒体：
【化３】
0005084993.tif 000042
式中、
Ｒ３１およびＲ３２は、それぞれ相互に独立して、炭素原子１〜１２個を有する直鎖状アルキル基またはアルキルオキシ基であり、および
【化４】
0005084993.tif 000043
である。
【請求項５】
３種、４種または５種以上の式Ｉ１および式Ｉ２ａｂから選択される化合物を含有することを特徴とする、請求項１〜４のいずれかに記載の媒体。
【請求項６】
総混合物中の式Ｉ１で表わされる化合物の割合が、少なくとも１０重量％であることを特徴とする、請求項１〜５のいずれかに記載の媒体。
【請求項７】
総混合物中の式Ｉ２ａｂで表わされる化合物の割合が、少なくとも５重量％であることを特徴とする、請求項１〜６のいずれかに記載の媒体。
【請求項８】
総混合物中の式ＩＩで表わされる化合物の割合が、少なくとも２０重量％であることを特徴とする、請求項１〜７のいずれかに記載の媒体。
【請求項９】
総混合物中の式ＩＩＩで表わされる化合物の割合が、少なくとも５重量％であることを特徴とする、請求項１〜８のいずれかに記載の媒体。
【請求項１０】
少なくとも１種の式ＩＩＩａ〜ＩＩＩｄから選択される化合物を含有することを特徴とする、請求項４に記載の液晶媒体：
【化５】
0005084993.tif 000044
各式中、
alkylおよびalkyl＊は、それぞれ相互に独立して、炭素原子１〜６個を有する直鎖状アルキル基である。
【請求項１１】
少なくとも１種の式ＩＩＩａで表わされる化合物および／または少なくとも１種の式ＩＩＩｂで表わされる化合物を含有することを特徴とする、請求項１０に記載の液晶媒体。
【請求項１２】
１種または２種以上の下記式で表わされる化合物をさらに含有することを特徴とする、請求項１〜１１のいずれかに記載の液晶媒体：
【化６】
0005084993.tif 000045
各式中、
Ｒ７およびＲ８は、それぞれ相互に独立して、請求項１にＲ１１およびＲ１２について定義されているとおりであり、および
ｗおよびｘは、それぞれ相互に独立して、１〜６である。
【請求項１３】
基本的に下記成分からなることを特徴とする、請求項１〜１２のいずれかに記載の液晶媒体：
１種または２種以上の式Ｉ１で表わされる化合物を１０〜４０重量％、
１種または２種以上の式Ｉ２ａｂで表わされる化合物を５〜３０重量％、
および
１種または２種以上の式ＩＩで表わされる化合物を２０〜７０重量％。
【請求項１４】
請求項１〜１３のいずれかに記載の液晶媒体を誘電体として含有することを特徴とする、ＥＣＢ効果またはＩＰＳ効果に基づくアクティブマトリックスアドレス方式を備えた電気光学ディスプレイ。
【発明の詳細な説明】
【０００１】
【発明の属する技術分野】
本発明は、負の誘電異方性を有する極性化合物の混合物を基材とする液晶媒体およびこのような媒体を誘電体として含有する電気光学ディスプレイ、特にＥＣＢ効果およびＩＰＳ効果（イン−プレーンスイッチング）に基づくアクティブマトリックスアドレス方式を備えた電気光学ディスプレイに関する。
【０００２】
【従来の技術】
電気的に制御された複屈折の原理、ＥＣＢ効果または別法としてＤＡＰ効果
（整列相の変形）は、1971年に最初に開示された［M.F.Schieckel およびM.Fahrenschon による“Deformation of nematic liquid crystals with vertical orientation in electrical fields ”（電場で垂直配向を有するネマティック液晶の変形）,Appl.Phys.Lett.,19(1971),3912］。引き続いて、J.F.Kahnによる刊行物（Appl.Phys.Lett.,20(1972),1193 ）およびG.LabrunieおよびJ.Robertによる刊行物（J.Appl.Phys.,44(1973),4869）が開示された。
J.RobertおよびF.Clerc による刊行物（SID 80 Digest Techn.Papers(1980),30)、J.Duchene による刊行物(Displays,7(1986),3)およびH.Schad による刊行物（SID 82 Digest Techn.Papers(1982),244) は、ＥＣＢ効果に基づく高度情報表示素子に適するためには、液晶媒体が高い弾性率比値Ｋ3 ／Ｋ1 、大きい光学異方性値△ｎおよび−０．５〜−５の誘電異方性値△εを有していなければならないことを示した。ＥＣＢ効果に基づく電気光学表示素子は、ホメオトロピックエッジ配向を有する。誘電的に負の液晶媒体はまた、いわゆるＩＰＳ効果を利用するディスプレイで使用することができる。
【０００３】
この効果を電気光学表示素子で技術的に使用するには、多くの要件を満たしていなければならない液晶媒体が必要である。この場合、水分、空気および物理的作用、例えば熱、赤外部、可視部および紫外部の照射線、ならびに直流および交流電場に対する化学的安定性は、特に重要である。
技術的に適する液晶媒体はまた、適当な温度範囲における液晶中間相および低い粘度を有することが要求される。
従来開示されている液晶中間相を有する一連の化合物の中でこれらの要件の全部を満たす単独の化合物は存在しない。従って、一般に２〜２５種、好ましくは３〜１８種の化合物の混合物を製造し、液晶媒体として使用することができる材料が得られている。しかしながら、充分に負の誘電異方性を有する液晶材料は、従来利用することができなかったことから、この方法では、最適媒体を容易に製造することはできない。
【０００４】
マトリックス液晶ディスプレイは公知である。各画素それぞれの切換えに使用することができる非線型素子の例には、能動的素子（すなわち、トランジスター）がある。この素子は、「アクティブマトリックス」と称され、２つのタイプに分類することができる：
１．基板としてのシリコンウエファー上のＭＯＳ（金属酸化物半導体）または他のダイオード。
２．基板としてのガラス板上の薄膜トランジスター（ＴＦＴ）。
タイプ１の場合、使用される電気光学効果は通常、動的散乱効果またはゲスト−ホスト効果である。単結晶シリコンの基板材料としての使用は、ディスプレイの大きさを制限する。これは、種々の部分表示をモジュラー集合させてさえも、接合部分に問題が生じるからである。
好適であって、さらに有望なタイプ２の場合、使用される電気光学効果は通常、ＴＮ効果である。
【０００５】
この効果は２種の技術間で相違点を有する：すなわち化合物半導体、例えばＣｄＳｅを含有するＴＦＴ類、または多結晶形または無定形シリコンを基材とするＴＦＴ類である。後者の技術に関しては、格別の研究努力が世界中でなされている。
ＴＦＴマトリックスは、ディスプレイの１枚のガラス板の内側面に施され、もう１枚のガラス板の内側面は透明な対向電極を担持している。画素電極の大きさと比較すると、ＴＦＴは非常に小さく、また目視で、像に対する有害な効果は有していない。この技術はまた、各フィルター素子が切換え可能な画素に対して反対に位置するように、モザイク状の赤色、緑色および青色フィルターを配列した全色コンパティブル画像ディスプレイにまで発展させることができる。
ＴＦＴディスプレイは通常、透過光内に交差偏光板を備えたＴＮセルとして動作し、裏側から照射される。
【０００６】
本明細書において、ＭＬＣディスプレイの用語は、集積非線型素子を備えたマトリックスディスプレイのいずれもを包含する。すなわちアクティブマトリックスに加えて、またバリスターまたはダイオード（ＭＩＭ＝金属−絶縁体−金属）などの受動的素子を備えたディスプレイが包含される。
この方式のＭＬＣディスプレイは、ＴＶ用途に（例えば、ポケット型テレビ受像機）または自動車もしくは航空機構築用の高度情報ディスプレイに特に適している。コントラストの角度依存性および応答時間に関連する問題に加えて、ＭＬＣディスプレイでは、液晶混合物の不適当な抵抗値による問題が生じる［TOGASHI,S.,SEKIGUCHI,K.,TANABE,H.,YAMAMOTO,E.,SORIMACHI,K.,TAJIMA,E.,WATANABE,H.,SHIMIZU,H. によるProc Eurodisplay 84 1984年9 月：A210 −288 Matrix LCD Controlled by Double Stage Diode Rings 141頁以降、Paris;STOMER,M. によるProc.Eurodisplay 84,1984年 9月：Design of Thin Film Transistors for Matrix Addressing of Television Liquid Crystal Displays,145 頁以降 Paris. 。
【０００７】
この抵抗値が減少するほど、ＭＬＣディスプレイのコントラストは低下する。液晶混合物の抵抗値は一般に、ディスプレイの内部表面との相互作用によって、ＭＬＣディスプレイの寿命全般を一般に減少させることから、長い動作寿命にわたり許容される動作寿命を有していなければならないディスプレイにとって、大きい（初期）抵抗値は非常に重要である。
従来開示されているＭＬＣ−ＴＮディスプレイの欠点は、それらの比較的低いコントラスト、比較的大きい視野角依存性およびこれらのディスプレイにおける中間調の生成が困難なことによるものである。
EP 0 474 062は、ＥＣＢ効果に基づくＭＬＣディスプレイを開示している。しかしながら、ここに記載されている液晶混合物は、エステル、エーテルまたはエチル架橋を含有する２，３−ジフルオロフェニル誘導体を基材とするものであって、紫外線露光後に小さい「電圧保持率」（ＨＲ）を有する。
従って、広い動作温度範囲、短い応答時間、および各種中間調の生成に使用することができる低いしきい値電圧と同時に、非常に大きい抵抗値を有するＭＬＣディスプレイに対する多大の要求が継続している。
【０００８】
【発明が解決しようとする課題】
本発明の課題は、前記欠点を有していないか、または有していても小さい程度であり、同時に非常に大きい抵抗値を有するＥＣＢ効果に基づくＭＬＣディスプレイを提供することにある。
【０００９】
【課題を解決するための手段】
ここに、少なくとも１種の下記式Ｉ１で表わされる化合物および少なくとも１種の下記式Ｉ２で表わされる化合物を含有するネマティック液晶混合物をこれらの表示素子に使用すると、この課題を達成することができることが見出された。
従って、本発明は、負の誘電異方性を有する極性化合物の混合物を基材とする液晶媒体であって、少なくとも１種の式Ｉ１で表わされる化合物および少なくとも１種の式Ｉ２で表わされる化合物を含有する液晶媒体に関する：
【化８】
0005084993.tif 000002
【００１０】
各式中、
Ｒ11、Ｒ12およびＲ21は、それぞれ相互に独立して、１５個までの炭素原子を有するアルキル基またはアルケニル基であり、この基は未置換であるか、または１個のＣＮまたはＣＦ3 により置換されており、または少なくとも１個のハロゲンにより置換されており、これらの基中に存在する１個または２個以上のＣＨ2 基はまた、それぞれ相互に独立し、酸素原子が相互に直接に結合しないものとして、下記の基により置き換えられていてもよく、
−Ｏ−、−Ｓ−、
【化９】
0005084993.tif 000003
−Ｃ≡Ｃ−、−ＣＯ−、−ＣＯ−Ｏ−、−Ｏ−ＣＯ−または−Ｏ−ＣＯ−Ｏ−、Ｚは、−Ｃ2 Ｈ4 −、−ＣＨ＝ＣＨ−、−ＣＦ2 Ｏ−、−ＯＣＦ2 −または単結合であり、および
alkenyl は、炭素原子２〜６個を有する直鎖状アルケニル基である。
【００１１】
このような媒体は、ＥＣＢ効果およびＩＰＳ効果（インプレーンスイッチング）に基づくアクティブマトリックスアドレス方式を備えた電気光学ディスプレイに特に適している。
本発明による混合物は、非常に好ましい容量しきい値、比較的大きい保持率値および同時に、非常に良好な低温安定性を有する。
数種の好適態様を以下に挙げる：
a)１種または２種以上の式ＩＩで表わされる化合物をさらに含有する媒体：
【化１０】
0005084993.tif 000004
式中、
Ｒ2 は、Ｒ11、Ｒ12およびＲ21について定義されているとおりであり、
ｐは、１または２であり、および
ｖは、１〜６である。
【００１２】
b)１種または２種以上の式ＩＩＩで表わされる化合物をさらに含有する媒体：
【化１１】
0005084993.tif 000005
式中、
Ｒ31およびＲ32は、それぞれ相互に独立して、１２個までの炭素原子を有する直鎖状アルキル基またはアルキルオキシ基であり、および
【化１２】
0005084993.tif 000006
である。
【００１３】
c)２種、３種、４種または５種以上の、好ましくは２種、３種または４種の式Ｉ１で表わされる化合物を含有する媒体。
d)少なくとも２種の式Ｉ２で表わされる化合物を含有する媒体。
e)総混合物中の式Ｉ１で表わされる化合物の割合が、少なくとも１０重量％、好ましくは少なくとも２０重量％である媒体。
f)総混合物中の式Ｉ２で表わされる化合物の割合が、少なくとも５重量％、好ましくは少なくとも１０重量％である媒体。
g)総混合物中の式ＩＩで表わされる化合物の割合が、少なくとも２０重量％である媒体。
h)総混合物中の式ＩＩＩで表わされる化合物の割合が、少なくとも５重量％である媒体。
【００１４】
i)少なくとも１種の式Ｉ２ａおよびＩ２ｂから選択される化合物を含有する媒体：
【化１３】
0005084993.tif 000007
【００１５】
式Ｉ２ａａ〜Ｉ２ａｄで表わされる化合物および式Ｉ２ｂａ〜Ｉ２ｂｅで表わされる化合物は、特に好ましい化合物として挙げられる：
【化１４】
0005084993.tif 000008
【００１６】
各式中、
alkenyl および alkenyl* は、それぞれ相互に独立して、炭素原子２〜６個を有する直鎖状アルケニル基であり、および
alkyl は、炭素原子１〜６個を有する直鎖状アルキル基である。
j)式ＩＩＩａ〜ＩＩＩｄから選択される化合物をさらに含有する媒体：
【化１５】
0005084993.tif 000009
【００１７】
各式中、
alkyl および alkyl* は、それぞれ相互に独立して、炭素原子１〜６個を有する直鎖状アルキル基である。
本発明による媒体は、少なくとも１種の式ＩＩＩａおよび／または式ＩＩＩｂで表わされる化合物を含有すると好ましい。
k)基本的に下記成分からなる媒体：
１種または２種以上の式Ｉ１で表わされる化合物を１０〜４０重量％、
１種または２種以上の式Ｉ２で表わされる化合物を５〜３０重量％、
および
１種または２種以上の式ＩＩで表わされる化合物の２０〜７０重量％。
【００１８】
l)１種または２種以上の下記式で表わされる化合物をさらに含有する媒体：
【化１６】
0005084993.tif 000010
各式中、
Ｒ7 およびＲ8 は、それぞれ相互に独立して、請求項１にＲ11、Ｒ12およびＲ21について定義されているとおりであり、および
ｗおよびｘは、それぞれ相互に独立して、１〜６である。
【００１９】
m)１種または２種以上の下記式で表わされる化合物をさらに含有する媒体：
【化１７】
0005084993.tif 000011
【００２０】
【化１８】
0005084993.tif 000012
各式中、Ｒ13〜Ｒ22は、それぞれ相互に独立して、Ｒ11、Ｒ12およびＲ21について定義されているとおりであり、およびｚおよびｍは、それぞれ相互に独立して、１〜６である。ＲE は、Ｈ、ＣＨ3 、Ｃ2 Ｈ5 またはｎ−Ｃ3 Ｈ7 である。
【００２１】
n)式ＩＩで表わされる化合物が式Ｉ１ａ〜Ｉ１ｇからなる群から選択される媒体：
【化１９】
0005084993.tif 000013
【００２２】
各式中、Ｒ11は、請求項１に定義されているとおりであり、およびｓは、１〜１２である。Ｒ11は好ましくは、炭素原子１〜６個を有する直鎖状アルキル、ビニル、１Ｅ−アルケニルまたは３Ｅ−アルケニルである。
o)１種または２種以上の式Ｉ１ａおよび／または式Ｉ１ｇで表わされる化合物を含有する媒体。
p)１種または２種以上の下記式で表わされる化合物をさらに含有する媒体：
【化２０】
0005084993.tif 000014
式中、Ｒは、１個または２〜６個の炭素原子を有するアルキル、アルケニル、アルコキシ、アルケニルオキシである。
【００２３】
本発明はまた、ＥＣＢ効果に基づくアクティブマトリックスアドレス方式を備えた電気光学ディスプレイに関し、このディスプレイは、請求項１〜１２のいずれかに記載の液晶媒体を誘電体として含有することを特徴とするものである。
この液晶混合物は、好ましくは少なくとも６０Ｋのネマティック相範囲および２０℃で３０ｍｍ2 ／秒の最大流動粘度ν20を有する。
本発明による液晶混合物は、約−０．５〜−６．０、特に約−３．０〜−４．５の△εを有する（ここで、△εは誘電異方性である）。
回転粘度γ1 は、好ましくは＜２２５ｍＰａ・ｓ、特に＜１８０ｍＰａ・ｓである。
この液晶混合物の複屈折率値△ｎは、一般に０．０４〜０．１３、好ましくは０．０６〜０．１１であり、および／または誘電定数ε‖ は３に等しいか、または３よりも大きく、好ましくは３．２〜８．５である。
この誘電体はまた、当業者に公知であって、刊行物に記載されている添加剤をさらに含有することができる。
【００２４】
例えば、０〜１５％の多色性染料を添加することができ、さらにまた導電性を改良するために導電性塩、好ましくはエチルジメチルドデシルアンモニウム４−ヘキソキシベンゾエート、テトラブチルアンモニウムテトラフェニルボレートまたはクラウンエーテルの錯塩を添加することができ（例えば Haller 等によるMol.Cryst.Liq.Cryst.,24 巻、249 〜258 頁(1973)参照）、もしくは誘電異方性、粘度および／またはネマティック相の配向を変える物質を添加することができる。このような物質は、例えばDE-A2209127 、同2240864 、同2321632 、同2338281 、同2450088 、同2637430 および同2853728 に記載されている。
本発明による液晶媒体中の式Ｉ１、式Ｉ２、式ＩＩおよび式ＩＩＩで表わされる化合物はそれぞれ、公知であるか、またはこれらの製造方法は刊行物に記載されている標準的方法に基づくものであることから、それらの製造方法は関連技術の当業者により従来技術から容易に誘導することができる。
【００２５】
本発明によるディスプレイにおいて、ネマティック液晶混合物は一般に、２種の成分ＡおよびＢを含有し、これらの成分はそれら自体が１種または２種以上の個別の化合物からなる。
成分Ａは、充分に負の誘電異方性を有し、ネマティック相に≦−０．３の誘電異方性を付与する。この成分は好ましくは、式Ｉ１で表わされる化合物および式ＩＩで表わされる化合物を含有する。
成分Ａの割合は、好ましくは４５〜１００％、特に６０〜１００％である。
成分Ａについて、△ε≦−０．８を有する１種（または２種以上）の化合物をそれぞれ選択すると好ましい。総混合物中の成分Ａの割合が小さいほど、この数値は、より大きな負でなければならない。
成分Ｂは際立ったネマティック相形成性を有し、また２０℃で３０ｍｍ2 ／秒よりも大きくない、好ましくは２５ｍｍ2 ／秒よりも大きくない流動粘度を有する。
【００２６】
成分Ｂの特に好適な化合物はそれぞれ、２０℃において、１８ｍｍ2 ／秒よりも大きくない、好ましくは１２ｍｍ2 ／秒よりも大きくない流動粘度を有する充分に低い粘度を有するネマティック液晶である。
成分Ｂはモノトロピックまたはエナンチオトロピックネマティック相形成性を有し、スメクティック相を有しておらず、また非常に低い温度に低下しても、液晶混合物におけるスメクティック相の発生を防止することができる。例えば、スメクティック液晶混合物を大きいネマティック相形成性を有する種々の物質と混合すると、得られるスメクティック相の抑制度を用いて、これらの材料のネマティック相形成性を比較することができる。
【００２７】
多くの適当な物質は刊行物から当業者にとって公知である。式ＩＩＩで表わされる化合物は特に好適な化合物として挙げられる。
さらにまた、これらの液晶媒体はまた、１８種よりも多くの成分、好ましくは１８〜２５種の成分を含有することができる。
この媒体は、好ましくは４〜１５種、特に５〜１２種の式Ｉ１、式Ｉ２、式ＩＩおよび任意に式ＩＩＩで表わされる化合物を含有する。
式Ｉ１、式Ｉ２、式ＩＩおよび式ＩＩＩで表わされる化合物に加えて、別種の成分を、例えば総混合物の４５％まで、好ましくは３５％まで、特に１０％までの量で含有することができる。
【００２８】
別種の成分は、ネマティックまたはネマティック相形成性物質、特にアゾキシベンゼン化合物、ベンジリデンアニリン化合物、ビフェニル化合物、ターフェニル化合物、フェニルまたはシクロヘキシルベンゾエート化合物、シクロヘキサンカルボン酸のフェニルまたはシクロヘキシルエステル化合物、フェニルシクロヘキサン化合物、シクロヘキシルビフェニル化合物、シクロヘキシルシクロヘキサン化合物、シクロヘキシルナフタレン化合物、１，４−ビス−シクロヘキシルビフェニル化合物またはシクロヘキシルピリミジン化合物、フェニル−またはシクロヘキシルジオキサン化合物、ハロゲン化されていてもよいスチルベン化合物、ベンジルフェニルエーテル化合物、トラン化合物および置換ケイ皮酸化合物からなる群からの公知物質から選択すると好ましい。
【００２９】
この種の液晶混合物の成分として使用することができる最も重要な化合物は、式ＩＶで表わすことができる特徴を有する：
Ｒ9 −Ｌ−Ｇ−Ｅ−Ｒ10                ＩＶ
式中、ＬおよびＥはそれぞれ、１，４−置換ベンゼンおよびシクロヘキサン環、４，４´−ジ置換ビフェニル、フェニルシクロヘキサンおよびシクロヘキシルシクロヘキサン系、２，５−ジ置換ピリミジンおよび１，３−ジオキサン環、２，６−ジ置換ナフタレン、ジ−およびテトラヒドロナフタレン、キナゾリンおよびテトラヒドロキナゾリンからなる群からの炭素環状またはヘテロ環状環系であり、
【００３０】
Ｇは、−ＣＨ＝ＣＨ−、−Ｎ（Ｏ）＝Ｎ−、
−ＣＨ−ＣＱ−、−ＣＨ＝Ｎ（Ｏ）−、
−Ｃ≡Ｃ−、    −ＣＨ2 −ＣＨ2 −、
−ＣＯ−Ｏ−、  −ＣＨ2 −Ｏ−、
−ＣＯ−Ｓ−、  −ＣＨ2 −Ｓ−、
−ＣＨ＝Ｎ−、  −ＣＯＯ−Ｐｈｅ−ＣＯＯ−、
またはＣ−Ｃ単結合であり、Ｑはハロゲン、好ましくは塩素または−ＣＮであり、およびＲ9 およびＲ10はそれぞれ、１８個まで、好ましくは８個までの炭素原子を有するアルキル、アルケニル、アルコキシ、アルカノイルオキシまたはアルコキシカルボニルオキシであり、もしくはこれらの基の一方は、ＣＮ、ＮＣ、ＮＯ2 、ＮＣＳ、ＣＦ3 、Ｆ、ＣｌまたはＢｒであることができる。
【００３１】
これらの化合物の大部分において、Ｒ9 およびＲ10は相互に相違しており、これらの基の一方は通常、アルキルまたはアルコキシ基である。しかしながら、提案されているその他の種々の置換基もまた、慣用である。かなりのこのような物質またはその混合物は、市販されている。これらの物質はいずれも、刊行物から公知の方法により製造することができる。
本発明によるＥＣＢ混合物はまた、例えばＨ、Ｎ、Ｏ、ＣｌまたはＦの代わりに、対応する同位元素を有する化合物を包含することができることは、当業者にとって明白である。
本発明による液晶ディスプレイの構造は、例えばEP-A 0240379に記載されているような慣用の構造に相当する。
【００３２】
【実施例】
以下の例は、本発明を説明しようとするものであって、本発明を制限するものではない。本明細書全体をとおして、パーセンテージは重量によるパーセントで示されている；温度はいずれも、摂氏度で示されている。
式Ｉ１および式Ｉ２で表わされる化合物に加えて、本発明による液晶混合物は、１種または２種以上の下記に挙げる化合物を含有すると好ましい。
下記の頭文字を用いる：
（ｎ、ｍ＝１〜６；ｚ＝１〜６）
【００３３】
【化２１】
0005084993.tif 000015
【００３４】
【化２２】
0005084993.tif 000016
【００３５】
【化２３】
0005084993.tif 000017
【００３６】
【化２４】
0005084993.tif 000018
【００３７】
【化２５】
0005084993.tif 000019
【００３８】
さらにまた、記号は下記の意味を有する：
Ｖ10：しきい値電圧、２０℃における容量(capacitive)［Ｖ］
△ｎ：２０℃および５８９ｎｍで測定された光学異方性
△ε：２０℃および１ｋＨｚで測定された誘電異方性
ｃ．ｐ．：透明点［℃］
γ1 ：２０℃で測定された回転粘度
ＬＴＳ：低温安定性
しきい値電圧の測定に使用されたディスプレイは、５μｍ離れている２枚の面平行外側基板および外側基板の内側上に存在し、液晶分子のホメオトロピック配向を形成するレシチン配向膜により覆われている電極板を有する。
【００３９】
混合物例
例１
【表１】
0005084993.tif 000020
【００４０】
例２
【表２】
0005084993.tif 000021
【００４１】
例３
【表３】
0005084993.tif 000022
【００４２】
例４
【表４】
0005084993.tif 000023
【００４３】
例５
【表５】
0005084993.tif 000024
【００４４】
例６
【表６】
0005084993.tif 000025
【００４５】
例７
【表７】
0005084993.tif 000026
【００４６】
例８
【表８】
0005084993.tif 000027
【００４７】
例９
【表９】
0005084993.tif 000028
【００４８】
例１０
【表１０】
0005084993.tif 000029
【００４９】
例１１
【表１１】
0005084993.tif 000030
【００５０】
例１２
【表１２】
0005084993.tif 000031
【００５１】
例１３
【表１３】
0005084993.tif 000032
【００５２】
例１４
【表１４】
0005084993.tif 000033
【００５３】
例１５
【表１５】
0005084993.tif 000034
【００５４】
例１６
【表１６】
0005084993.tif 000035
【００５５】
例１７
【表１７】
0005084993.tif 000036
【００５６】
例１８
【表１８】
0005084993.tif 000037
【００５７】
例１９
【表１９】
0005084993.tif 000038
【００５８】
例２０
【表２０】
0005084993.tif 000039